(57)【要約】【課題】所望する個数の標準粒子が付着した感度検定用のペリクルを簡便に得ること【解決手段】ペリクル膜面の異物を検査する装置に用いる感度検定用の標準粒子付着ペリクルの作製方法。（１）ペリクル膜面に予め標準粒子を散布して標準粒子付着ペリクルを調製する工程、（２）得られた標準粒子付着ペリクルの前記粒子が付着した表面に、実質的に粒子が付着していない清浄なペリクル膜を密着させる工程、（３）互いに密着したペリクル膜を引き剥がす事によって清浄なペリクル膜面側に標準粒子を転写させる工程、を含むことを特徴とする。【選択図】図４
2011123099.tif 000002
【特許請求の範囲】
【請求項１】
ペリクル膜面の異物を検査する装置に用いる感度検定用の標準粒子付着ペリクルの作製方法であって、該方法が、（１）ペリクル膜面に予め標準粒子を散布して標準粒子付着ペリクルを調製する工程、（２）得られた標準粒子付着ペリクルの前記粒子が付着した表面に、実質的に粒子が付着していない清浄なペリクル膜を密着させる工程、（３）互いに密着したペリクル膜を引き剥がす事によって清浄なペリクル膜面側に標準粒子を転写させる工程、を含むことを特徴とする、感度検定用標準粒子付着ペリクルの製造方法。
【請求項２】
感度検定用標準粒子付着ペリクルの膜面に付着させる標準粒子の数を予め設計すると共に、ペリクル膜面上の標準粒子の数が前記設計した個数となるまで、前記（２）及び（３）の工程を繰り返す工程を含む、請求項１に記載された感度検定用標準粒子付着ペリクルの製造方法。
【請求項３】
前記標準粒子がポリスチレン製粒子である、請求項１又は２に記載された感度検定用標準粒子付着ペリクルの製造方法。
【請求項４】
前記標準粒子が石英ガラス製粒子である、請求項１又は２に記載された感度検定用標準粒子付着ペリクルの製造方法。
【発明の詳細な説明】
【技術分野】
【０００１】
本発明は、リソグラフィ用ペリクルの膜面異物検査装置に用いる、感度検定用の標準粒子付着ペリクルを作成する方法に関し、特に、所望の個数の標準粒子が付着したペリクルを得るための、感度検定用ペリクルの製造方法に関する。
【背景技術】
【０００２】
ＬＳＩや超ＬＳＩ等の半導体の製造或いは液晶表示板等の製造においては、半導体ウエハー或いは液晶用原板に光を照射してパターンを作製することが行われる。この場合に用いる露光原板（リソグラフィ用マスク）にゴミが付着していると、このゴミが光を吸収したり光を曲げるために、転写したパターンが変形したり、エッジががさついたものとなるほか、白地が黒く汚れたりして、寸法、品質、外観、及び完成後のデバイスの機能等が損なわれるという問題があった。
【０００３】
このような問題を解決するために、上記のパターンを作製する作業は、通常クリーンルームで行われているが、このクリーンルーム内においても露光原板を常に清浄に保つ事は困難であるので、露光原板の表面にゴミを付着させないように、露光用の光をよく通過させる膜を有するペリクルを貼着することが行われている（例えば、特許文献１，２）。このようにすることによって、ゴミは、露光原版の表面上に直接付着せずペリクル膜上に付着するため、露光時の焦点を露光原版のパターン上に合わせておけば、ペリクル膜上のゴミがパターンの作製に悪影響を与えることはない。
【０００４】
ペリクルは、フォトマスク（レチクル）上に直接貼り付けて使用するものであるために、ペリクル膜には異物が付着していない高度に清浄な膜であることが要求され、その表面には微細なごみの付着も許されない。ペリクル膜上に許容される異物のサイズは、KrF用のペリクルで0.5〜1.0μm、ArF用のペリクルで0.3〜0.5μm程度である。
【０００５】
一般に半導体リソグラフィに用いられるペリクルのサイズは150×125程度であり、膜面の異物検査には、暗室内で高輝度のハロゲンランプ等を用いた暗視野法による検査が行われたり、He-NeレーザーやArレーザーを用いたレーザー散乱法による検査が行われたりしている。この場合、ペリクル膜の全面を目視によって検査することは、多数の検査を行う場合の安定性や人の集中力に依存する測定結果のばらつきなどの問題が有るために、基本的にはレーザー等の散乱光をホトマルチプライヤー（以下ホトマルと呼ぶ）やCCDラインセンサーなどの半導体検出器を用いて検出する方法が採用されている。
【０００６】
これらの検出手段を用いる方法は、検出感度の安定性に優れるだけでなく、人による目視に比べて信頼性が高いものであるが、ホトマルや半導体検出器の検出感度も、使用時間に応じて変化が生じ、例えば、ホトマルを連続使用した場合には、経時的に感度が低下して数年で検出能力が十分に得られない場合が生じる。そこで、ペリクル膜面を検査する装置の使用時には必ず感度検定を行い、ペリクル膜上の異物を、所定の検出感度で検出できるかどうかを確認する必要がある。
【０００７】
ペリクル膜上の異物の検出感度を検定するためには、一般にペリクル膜表面に1,000個〜2,000個程度の標準粒子を均一に散布したペリクルを用意し、これを測定して得られたパルス信号を波高値に応じて分級し、波高値に応じたヒストグラムを得ることによって、特定のサイズの標準粒子に対する検出感度を検定する。検出感度が下がるとこのヒストグラムのピーク位置がずれてくるため正常な検出感度が得られているかどうか確認する事が可能である。
【先行技術文献】
【特許文献】
【０００８】
【特許文献１】特開昭５８-２１９,０２３号公報
【特許文献２】特公昭６３-０２７,７０７号公報
【発明の概要】
【発明が解決しようとする課題】
【０００９】
上記の方法によって検出可能な粒子径を確認し、感度変化が起きていないかどうかを検定する事は可能であるが、従来は、平面的に分布するペリクル膜面の粒子について、該粒子の位置と粒子数が正しく検出されているかどうかを正確に確認することは出来なかった。そこで、予めペリクル膜面内の任意の何ヶ所かの場所に粒子を付着させこの粒子を検出する事により、ペリクル膜の平面内に分布する粒子について、どの場所においても正しく検出できることを確認する必要があった。
【００１０】
しかしながら、エアロゾル発生器等を用いて比較的均一にペリクル膜面内に粒子を散布する事は出来ても、粒子をまばらに、例えば10個程度の粒子をペリクル膜面内に散布することは極めて困難であった。これを実施する方法としては、偶然に所望の数の粒子が適当な位置に付着するまで、条件を変えてエアロゾル発生器で散布する方法や、高度なマイクロマニピュレータを用いて粒子を１個づつペリクル膜に載せる方法などがあったが、何れも現実的な方法であるとは言えないものであった。
【００１１】
したがって本発明の目的は、所望する数の標準粒子が膜面に付着したペリクルを製造する、現実的な方法を提供することにある。
【課題を解決するための手段】
【００１２】
発明者らは上記の目的を達成するために鋭意検討した結果、予め標準粒子を1,000〜2,000個程度散布した第１のペリクル膜に、粒子の付着していない第２のペリクルを密着させ、次いでこのペリクル同士を剥離する事によって第１のペリクル膜から第２のペリクル膜へ標準粒子を転写させるという操作を繰り返す事によって、所望の数の粒子がペリクル膜上に分散して配置された感度検定用のペリクルが得られることを見出し、本発明を完成させるに至った。
【００１３】
即ち本発明は、ペリクル膜面の異物を検査する装置に用いる感度検定用の標準粒子付着ペリクルの作製方法であって、該方法が、（１）ペリクル膜面に予め標準粒子を散布して標準粒子付着ペリクルを調製する工程、（２）得られた標準粒子付着ペリクルの前記粒子が付着した表面に、実質的に粒子が付着していない清浄なペリクル膜を密着させる工程、（３）互いに密着したペリクル膜を引き剥がす事によって清浄なペリクル膜面側に標準粒子を転写させる工程、を含むことを特徴とする、感度検定用標準粒子付着ペリクルの製造方法である。
【００１４】
本発明においては、ペリクル膜に付着した標準粒子の数が設計した所望の数となるまで、前記（２）及び（３）の工程を繰り返せば良い。この場合に使用する前記標準粒子はポリスチレン製粒子又は石英ガラス製粒子であることが好ましい。
【発明の効果】
【００１５】
本発明の方法は、ペリクル膜に設計した所望する数の標準粒子を付着させたペリクルを容易に製造することができるので、少数の粒子が分散して配置された感度検定用標準粒子付着ペリクルを、再現性良く効率的に製造することができる。
【図面の簡単な説明】
【００１６】
【図１】図１は、ペリクルの断面概念図である。
【００１７】
【図２】図２は、ペリクル全体を示す斜視図である。
【００１８】
【図３】図３は、本発明の方法を説明するための工程概念図である。
【００１９】
【図４】図４は、本発明の方法の原理を説明するための工程概念図である。
【発明を実施するための形態】
【００２０】
ペリクルの基本的な構成は図１及び図２に示した通りであり、ペリクル膜２がペリクル枠１の上部に張られている。ペリクル膜２は、ニトロセルロース、酢酸セルロース、フッ素系ポリマー等の、露光に用いる光を良く透過させる透明な膜である。前記ペリクル枠１の素材としては、例えば、黒色アルマイト処理を施したＡ７０７５、Ａ６０６１、Ａ５０５２等のアルミニウム合金、ステンレス、ポリエチレン、アルミニウム等の金属に塗装やコーティングを施した素材等が挙げられる。
【００２１】
ペリクル枠１にペリクル膜２を張るためには、ペリクル枠１の上部にペリクル膜２に対する良溶媒を塗布した後ペリクル膜を載せ、風乾して接着するか、アクリル樹脂、エポキシ樹脂、又はフッ素樹脂等の接着剤を用いて接着される。また、ペリクル枠の下部には露光原版（レチクル）が装着されるように、ポリブテン樹脂、ポリ酢酸ビニル樹脂、アクリル樹脂又はシリコーン樹脂等からなる粘着層３が設けられ、該粘着層３の保護を目的とした粘着剤保護用ライナー４が、更に貼着されている。
【００２２】
本発明においては、先ず複数枚のペリクルを用意する。本発明で使用するペリクルは感度検定用として用いる物であるから、通常使用するペリクルと全く同じ構成を取る必要はないが、ペリクル用の膜面異物検査装置の校正用であるから、通常のペリクルと同様の構成と構造を有することが好ましい。この場合、これらペリクル構成部材の大きさは、通常のペリクル、例えば半導体リソグラフィ用ペリクル、大型液晶表示板製造リソグラフィ工程用ペリクル等と同様であり、またその材質も、前記したような公知の材質とする事が出来る。
【００２３】
本発明で使用するペリクル膜の種類については特に制限はなく、例えば、従来からエキシマレーザー用に使用されている、非晶質フッ素ポリマー、セルロース等が用いられる。非晶質フッ素ポリマーの例としては、サイトップ（旭硝子（株）製の商品名）、テフロン（登録商標）ＡＦ（デュポン（株）製の商品名）等があげられる。これらのポリマーは、ペリクル膜作製時に必要に応じて溶媒に溶解して使用しても良く、例えば、フッ素系溶媒等で適宜溶解しても良い。
【００２４】
本発明において使用される、ペリクルフレームの母材としては、従来使用されているアルミ合金材、好ましくは、JIS  A7075、JIS  A6061、JIS  A5052材等が用いられるが、アルミ合金材以外の樹脂やガラス等であっても、ペリクルフレームとしての強度が確保される限り特に制限されることはない。
【００２５】
本発明で使用するペリクルにおける４つのペリクルフレーム側面の何れかには、通気口を形成しても良い。該通気口のサイズ及びその形状については、特に制限はないが、該通気口に設置するフィルターのメッシュサイズ、濾過面積又はこれらから求められる通気量によって、そのサイズ及び形状を設計すればよい。
【００２６】
ペリクル膜接着用の接着剤としては、従来から使用されている物を適宜選択して使用することができる。このような接着剤としては、例えばアクリル樹脂接着剤、エポキシ樹脂接着剤、シリコーン樹脂接着剤、含フッ素シリコーン接着剤等を挙げることが出来る。
【００２７】
一方、マスク（レチクル）用の粘着剤としては、シリコーン樹脂粘着剤、アクリル系粘着剤、SEBS（スチレンーエチレンーブチレンースチレン）を始めとするホットメルト系粘着剤等を挙げることが出来るが、適当な接着強度が得られる限り、特に制限されることはない。
【００２８】
本発明においては、これらの粘着剤層の表面を、フレームの一端面に塗布した後に平坦に成形加工しても良い。例えば、吐出ノズルから粘着剤又はその溶液を吐出させてノズル先端にビードを形成させ、該ビードをフレーム端面と接触させ、その後ノズルをフレームに沿って移動させる。このようにしてフレーム全周に渡って均一に粘着剤を塗布した後、熱硬化型粘着剤であれば、加熱処理した半硬化時に粘着剤表面を加圧して平坦化処理をする。またホットメルト型粘着剤であれば、塗布硬化後に再加熱しながら加圧して平坦にすれば良い。
【００２９】
本発明で使用するペリクルは、通常の方法でペリクル枠１の上端面にペリクル膜接着用接着剤層を介してペリクル膜２を張設した後、通常は更に、下端面にレチクル貼り付け用粘着剤層３を形成し、このレチクル貼り付け用粘着剤層の下端面に離型層となるライナー４を剥離可能に貼り付けすることによって製造することが出来る。
【００３０】
また、ペリクルフレーム１の上端面に形成されるペリクル膜２の貼り付け用接着剤層（図示せず）は、必要により溶媒で希釈してペリクルフレーム上端面に塗布し、加熱して乾燥し、硬化させることによって形成することが出来る。この場合の接着剤の塗布方法としては、刷毛塗り、スプレー塗り、自動ディスペンサーによる塗布等の方法が採用される。
【００３１】
本発明に使用するレチクル粘着剤保護用ライナーの材質は、特に制限されるものではない。例えば、ＰＥＴ（ポリエチレンテレフタレート）、ＰＴＦＥ（ポリテトラフルオロエチレン）、ＰＦＡ（テトラフルオロエチレン・パーフルオロアルキルビニルエーテル共重合体）、ＰＥ（ポリエチレン）、ＰＣ（ポリカーボネート）、塩ビ、ＰＰ（ポリプロピレン）等がライナーとして使用される。これらのライナーは、検査機による検査感度検定時の検査を妨げる形状でないことが必要である。具体的には、フレームと同サイズか、ややフレームより大きく仕上げられたものであることが好ましい。
【００３２】
次に、上記の様にして準備したペリクルに標準粒子を付着させる方法について説明する。まず、ペリクル膜面に粒子の付着していないペリクルを用意し、標準粒子のエアロゾルを散布できるエアロゾル発生器（例えばAEROMASTER-V：JSR株式会社製商品名）を用いて、ペリクル膜上に、所望の粒径を持った標準粒子を数百個散布する（工程（１））。次いで図３の工程図に示すような手順で標準粒子の転写操作を行う。
【００３３】
まず、標準粒子を散布したペリクルと同じサイズのペリクルの膜側を、標準粒子を散布したペリクル側に対向させてゆっくりと密着させる（工程（２））。密着させる速度に特に制限はないが、貼り合わせ後の膜の間に気泡が残ることを防止するために出来るだけゆっくり貼り合わせることが好ましく、特に毎秒10cm以下の速度で貼り合わせると良い。次いで、ペリクル膜間に気泡が入らないように膜と膜を密着させる。
【００３４】
密着させる方法としては、清浄なものを用いて押圧したり、クリーンエアガンによって風圧を与えたりする方法等がある。そのまま密着すれば特別な操作を施す必要はない。膜が密着したら、次に２枚のペリクルをゆっくりと剥離する（工程（３））。剥離する速度に特に制限はないが、余り早く剥離すると他の異物を捲き込んだり、膜に皺が入ったりすることがあるため、貼り合わせ速度と同じく毎秒10cm以下の速度で剥離することが好ましい。
【００３５】
剥離後のペリクル膜上を検査し転写側の膜に所望の粒子数の標準粒子が所望の位置に転写されれば感度検定用のペリクルが完成する。もし粒子数が多い場合には、新たなペリクルを用いて、前記（２）及び（３）の工程を繰り返す。図４には、２回の転写を行った場合を示した。これによっても、所望の感度検定用のペリクルが得られない場合には、必要な粒子数となるまで前記（２）及び（３）の操作を繰り返せばよい。通常、数回の操作によって所望する標準粒子付き感度検定用ペリクルを得ることができる。
以下に、実施例によって本発明を更に詳述するが、本発明はこれによって限定されるものではない。
【実施例１】
【００３６】
ペリクルフレームとして、フレーム外寸が、縦１４９ｍｍ×横１２２ｍｍ×高さ５．８ｍｍで、フレーム厚さ２ｍｍ、両端面のＣ面サイズをＣ０．２とした、材質がＡ７０７５−Ｔ６５１のアルミニウム合金製のものを用意した。このフレームの一側面の中央1ヶ所に、直径０．５ｍｍの通気孔を設けた。
【００３７】
上記フレームの表面を洗浄した後、ガラスビーズを使用する、吐出圧１.５Ｋｇ/cm2のサンドブラスト装置により1分間表面処理し、表面を粗面化した。次いで、粗面化したフレームをＮａＯＨ処理浴中で１０秒間処理して洗浄した後、化成電圧１０Ｖ（１．３Ａ）を印可し、液温１８℃の１４％硫酸水溶液中で陽極酸化を行った。次いで、黒色染料を用い、封孔処理して表面に黒色の酸化被膜を形成させた。この後５分間、超純水を用い、超音波洗浄装置で洗浄した。
【００３８】
次ぎにこのフレームの内側面に、スプレーコーティング装置を用いてアクリル系粘着剤を、厚みが１０μｍとなるようにコーティングし、次いで前記した通気口に、材質がＰＴＦＥで、塵埃濾過サイズが０．１μｍ〜３．０μｍの場合に９９．９９９９％ろ過できる、巾８ｍｍ高さ２．５ｍｍ、厚さ３００μｍのフィルターを設置した。
【００３９】
次いで、テフロン（登録商標）ＡＦ１６００（米国デュポン社製の商品名）をフッ素系溶剤・フロリナートＦＣ−７５（米国スリーエム社製の商品名）に溶解させて、濃度８質量％の溶液を調製した。この溶液を、直径２５０ｍｍで厚さ６００μｍの鏡面研磨したシリコン基板の表面に流し、スピンコーターを用いて膜の厚みが０．８３μｍの透明膜を形成させた。
【００４０】
次に、この膜に外寸が縦２００ｍｍ×横２００ｍｍ×高さ５ｍｍ、厚さ５ｍｍの枠を、エポキシ系接着剤アラルダイトラピッド（昭和高分子（株）製の商品名）を用いて接着し、シリコン基板から剥離した。
【００４１】
更に、前記のようにして準備した、アルミニウム合金製ペリクルフレームの一端面に、レチクル接着剤としてアクリル系粘着剤を塗布した。
【００４２】
上記の、アルミニウム合金製ペリクルフレームの一端面に塗布したアクリル系粘着剤を、１３０℃で３０分間加熱し、硬化させた。
【００４３】
また、このアルミニウム合金製ペリクルフレームにおける別の一端面上に、フッ素系溶媒ＣＴソルブ１８０（旭硝子（株）製の商品名）に溶解させたフッ素系高分子ポリマーＣＴＸ（旭硝子（株）製の商品名）を塗布し、１００℃で１０分間加熱して乾燥硬化させた。ＰＥＴ製のライナーを用意し、ＣＣＤカメラによる画像処理位置決め機構を有するライナー貼り付け装置によって、前記ライナーを前記レチクル粘着剤に貼り合わせた。
【００４４】
次に、ライナーを貼着させた端面と反対側のフレーム端面を、既に用意したテフロン（登録商標）ＡＦ１６００（米国デュポン社製商品名）の膜表面に密着させた後、赤外線ランプによってフレームを加熱し、フレームに上記のテフロン（登録商標）膜を融着させた。二つのフレームを、ペリクルフレームの接着面を上向きにして固定用の治具に取り付け、相対的に互いの位置がずれないように固定した。次いで、ペリクルフレームの外側の枠を引き上げて固定し、ペリクルフレームの外側の膜に０．５ｇ／ｃｍの張力を加えた。
【００４５】
次いで、スカラーロボットに取り付けたカッターに、チューブ式ディスペンサを用いて、フロリナートＦＣ７５（デュポン社製の商品名）を毎分１０マイクロリットル滴下しながら、前記ペリクルフレームの接着剤部分の周辺部に沿ってカッターを移動させ、ペリクルフレーム外側の不要な膜を切断し除去した。
【００４６】
この様にして作製したペリクルを５枚用意した。次いで完成した１枚のペリクル膜の全面に、エアロゾル発生器を用いて0.3μmの標準粒子を約500個散布した。この標準粒子を散布したペリクルに、粒子の付着していないペリクルを毎秒１cmの速度で貼り合わせ、膜面に風圧を加えて膜間の気泡を完全に除去した。
【００４７】
次いで、標準粒子を散布したペリクルを固定具に固定し、貼り合わせた側のペリクルを毎秒1mmの速度で剥離した。剥離後の膜面の標準粒子数は20個であり、ペリクル面内にまばらに分散して転写されていることを確認し、標準粒子付きの検定用ペリクルを得た。
【実施例２】
【００４８】
フレーム外寸が縦１４９ｍｍ×横１２２ｍｍ×高さ５．８ｍｍ、フレーム厚さ２ｍｍ、両端面のＣ面サイズをＣ０．２とした、材質がＡ７０７５−Ｔ６５１のアルミニウム合金製のものを用意した。このフレームの一側面の中央1ヶ所に、直径０．５ｍｍの通気孔を設けた。
【００４９】
このフレームの表面を洗浄した後、ガラスビーズを使用する吐出圧１.５Ｋｇ/cm2のサンドブラスト装置によって、1分間表面処理して表面を粗面化した。次いで、このフレームをＮａＯＨ処理浴中にて１０秒間処理し洗浄した後、化成電圧１０Ｖ（１．３Ａ）を印可し、液温１８℃の１４％硫酸水溶液中で陽極酸化を行った。次いで、黒色染料を用いて封孔処理し、表面に黒色の酸化被膜を形成させた。この後５分間、超純水を用い、超音波洗浄装置で洗浄した。
【００５０】
次に、このフレームの内面にスプレーコーティング装置を用いて、アクリル系粘着剤を１０μｍの厚みとなるようにコーティングし、次いで前記した通気口に、材質がＰＴＦＥで、塵埃濾過サイズが０．１μｍ〜３．０μｍの場合に９９．９９９９％がろ過される、巾８ｍｍ、高さ２．５ｍｍ、厚さ３００μｍのフィルターを設置した。
【００５１】
テフロン（登録商標）ＡＦ１６００（米国デュポン社製の商品名）をフッ素系溶剤・フロリナートＦＣ−７５（米国スリーエム社製の商品名）に溶解させて濃度が８質量％の溶液を調整した。次に、この溶液を、直径２５０ｍｍ、厚さ６００μｍの鏡面研磨したシリコン基板の表面に流し、スピンコーターを用いて、膜の厚みが０．８３μｍの透明膜を形成させた。
【００５２】
次に、この膜に外寸が縦２００ｍｍ×横２００ｍｍ×高さ５ｍｍ、厚さ５ｍｍの枠を、エポキシ系接着剤アラルダイトラピッド（昭和高分子（株）製の商品名）を用いて接着し、シリコン基板から剥離した。
【００５３】
次に、前記のようにして準備したアルミニウム合金製ペリクルフレームの一端面に、レチクル貼着用のアクリル系粘着剤を塗布した。
【００５４】
上記のアクリル系粘着剤を１３０℃で３０分間加熱して硬化させた。
【００５５】
また、このアルミニウム合金製ペリクルフレームにおける別の一端面上に、フッ素系溶媒ＣＴソルブ１８０（旭硝子製商品名）に溶解したフッ素系高分子ポリマーＣＴＸ（旭硝子製商品名）を塗布し、１００℃で１０分間加熱して乾燥硬化させた。ＰＥＴ製ライナーを用意し、ＣＣＤカメラによる画像処理位置決め機構を有するライナー貼り付け装置によって、レチクル接着剤に貼り合わせた。
【００５６】
次に、上記ペリクルフレームのライナーを貼りあわせた側と反対側の端面を、既に用意したテフロン（登録商標）ＡＦ１６００（米国デュポン社製商品名）の膜表面に密着させた後、赤外線ランプによってフレームを加熱し、該フレームにテフロン（登録商標）膜を融着させた。二つのフレームを、ペリクルフレームの接着面を上向きにして固定用の治具に取り付け、相対的に互いの位置がずれないように固定した。次いで、ペリクルフレームの外側の枠を引き上げて固定し、ペリクルフレームの外側の膜に０．５ｇ／ｃｍの張力を加えた。
【００５７】
次いで、スカラーロボットに取り付けたカッターに、チューブ式ディスペンサを用いてフロリナートＦＣ７５（デュポン社製商品名）を毎分１０マイクロリットル滴下しながら、前記ペリクルフレームの接着剤部分の周辺部に沿ってカッターを移動させ、ペリクルフレームの外側の、膜の不要部分を切断して除去した。この様にして作製したペリクルを５枚用意した。次いで５枚の内の一枚のペリクルのペリクル膜の全面に、エアロゾル発生器を用いて1.0μmの標準粒子を約100個散布した。この標準粒子を散布したペリクルに、粒子の付着していないペリクルを毎秒1cmの速度で貼り合わせ、膜面にエアブローによる風圧を加え、膜間の気泡を完全に除去した。
【００５８】
次いで、標準粒子を散布したペリクルを固定具に固定し、貼り合わせた側のペリクルを毎秒1mmの速度で剥離した。剥離後の膜面に付着した標準粒子の数は10個であり、ペリクル膜面内に、まばらに分散して転写されていることを確認し、標準粒子付きの検定用ペリクルを得た。
【００５９】
[比較例１]
フレーム外寸が縦１４９ｍｍ×横１２２ｍｍ×高さ５．８ｍｍ、フレーム厚さ２ｍｍ、両端面のＣ面サイズをＣ０．２とした、材質がＡ７０７５−Ｔ６５１のアルミニウム合金製のものを用意した。このフレームの一側面の中央1ヶ所に、直径０．５ｍｍの通気孔を設けた。
【００６０】
このフレームの表面を洗浄した後、ガラスビーズを使用する吐出圧１.５Ｋｇ/cm2のサンドブラスト装置を用いて1分間表面処理し、表面を粗面化した。次いでこのフレームをＮａＯＨ処理浴中で１０秒間処理して洗浄した後、化成電圧１０Ｖ（１．３Ａ）を印可し、液温が１８℃の１４％硫酸水溶液中で陽極酸化した。次いで、黒色染料を用いて封孔処理し、表面に黒色の酸化被膜を形成させた。この後５分間、超純水を用い、超音波洗浄装置で洗浄した。
【００６１】
このフレームの内面にスプレーコーティング装置を用いて、アクリル系粘着剤を、厚みが１０μｍとなるようにコーティングし、次いで前記した通気口に、材質がＰＴＦＥで、塵埃濾過サイズが０．１μｍ〜３．０μｍである場合に９９．９９９９％がろ過される、巾８ｍｍ高さ２．５ｍｍ、厚さ３００μｍのフィルターを設置した。
【００６２】
次いで、テフロン（登録商標）ＡＦ１６００（米国デュポン社製商品名）をフッ素系溶剤・フロリナートＦＣ−７５（米国スリーエム社商品名）に溶解させて、濃度が８質量％の溶液を調製した。この溶液を、直径２５０ｍｍで厚さ６００μｍの鏡面研磨したシリコン基板の表面の流し、スピンコーターを用いて、膜の厚みが０．８３μｍの透明膜を得た。
【００６３】
次に、この膜に外寸が縦２００ｍｍ×横２００ｍｍ×高さ５ｍｍ、厚さ５ｍｍの枠を、エポキシ系接着剤アラルダイトラピッド（昭和高分子（株）製の商品名）を用いて接着し、シリコン基板から剥離した。
【００６４】
次に、前記のようにして準備したアルミニウム合金製ペリクルフレームの一端面に、レチクル貼着用のアクリル系粘着剤を塗布した。このアクリル系粘着剤を１３０℃で３０分間加熱して硬化させた。
【００６５】
また、このアルミニウム合金製ペリクルフレームの、別の一端面上にフッ素系溶媒ＣＴソルブ１８０（旭硝子（株）製の商品名）に溶解したフッ素系高分子ポリマーＣＴＸ（旭硝子（株）製の商品名）を塗布し、１００℃で１０分加熱して乾燥硬化させた。ＰＥＴ製ライナーを用意し、ＣＣＤカメラによる画像処理位置決め機構を有するライナー貼り付け装置によって、このライナーを前記レチクル粘着剤に貼り合わせた。
【００６６】
次に、既に用意した前記テフロン（登録商標）ＡＦ１６００（米国デュポン社製商品名）の膜表面に、上記フレームのライナーを貼りあわせた端面とは反対側の端面を密着させた後、赤外線ランプによってフレームを加熱し、フレームに膜を融着させた。二つのフレームを、ペリクルフレームの接着面を上向きにして固定用の治具に取り付け、相対的に互いの位置がずれないように固定した。次いで、ペリクルフレームの外側の枠を引き上げて固定し、ペリクルフレームの外側の膜に０．５ｇ／ｃｍの張力を加えた。
【００６７】
次いで、スカラーロボットに取り付けたカッターに、チューブ式ディスペンサを用いてフロリナートＦＣ７５（デュポン社製の商品名）を毎分１０マイクロリットル滴下しながら、前記ペリクルフレームの接着剤部分の周辺部に沿ってカッターを移動させ、ペリクルフレームの外側の、不要な膜部分を切断して除去した。この様にして作製したペリクルを５枚用意した。次いで、完成した一つのペリクルのペリクル膜全面に、エアロゾル発生器を用いて0.3μmの標準粒子を、散布密度が低くなるように設定して散布したが、付着した粒子数は203個と多く、所望する検定用ペリクルは得られなかった。
【００６８】
[比較例２]
ペリクルフレームとして、フレーム外寸１４９ｍｍ×１２２ｍｍ×５．８ｍｍ、フレーム厚さ２ｍｍ、両端面のＣ面サイズをＣ０．２としたＡ７０７５−Ｔ６５１のアルミニウム合金製フレームを用意した。このフレームの一側面中央1ヶ所に直径０．５ｍｍの通気孔を設けた。
【００６９】
このフレームの表面を洗浄した後、ガラスビーズを使用する吐出圧１.５Ｋｇ/cm2のサンドブラスト装置を用いて1分間表面処理し、表面を粗面化した。次いで、このフレームをＮａＯＨ処理浴中にて１０秒間処理し、洗浄した後、化成電圧１０Ｖ（１．３Ａ）を印可し、液温１８℃の１４％硫酸水溶液中で陽極酸化した。次いで、黒色染料を用いて封孔処理し、表面に黒色の酸化被膜を形成した。この後５分間、超純水を用い、超音波洗浄装置で洗浄した。
【００７０】
次いで、このフレームの内面に、スプレーコーティング装置を用いて、アクリル系粘着剤を、厚さが１０μｍとなるようにコーティングした。次いで前記の通気口に、材質がＰＴＦＥで、塵埃濾過サイズが０．１μｍ〜３．０μｍの場合に９９．９９９９％がろ過される、巾８ｍｍ高さ２．５ｍｍ、厚さ３００μｍのフィルターを設置した。
【００７１】
次に、 テフロン（登録商標）ＡＦ１６００（米国デュポン社製の商品名）をフッ素系溶剤・フロリナートＦＣ−７５（米国スリーエム社の商品名）に溶解させて、濃度が８質量％の溶液を調整した。この溶液を、直径２５０ｍｍ、厚さ６００μｍの鏡面研磨したシリコン基板の表面に流し、スピンコーターを用いて膜の厚みが０．８３μｍの透明膜を形成させた。
【００７２】
次に、この膜に外寸が縦２００ｍｍ×横２００ｍｍ×高さ５ｍｍ、厚さ５ｍｍの枠を、エポキシ系接着剤アラルダイトラピッド（昭和高分子（株）製の商品名）を用いて接着し、シリコン基板から剥離した。
【００７３】
次に、前記のようにして準備したアルミニウム合金製ペリクルフレームの一端面に、レチクル貼着用のアクリル系粘着剤を塗布した。
塗布したアクリル系粘着剤を１３０℃で３０分間加熱し硬化させた。
【００７４】
また、このアルミニウム合金製ペリクルフレームの別の一端面上に、フッ素系溶媒ＣＴソルブ１８０（旭硝子（株）製の商品名）に溶解したフッ素系高分子ポリマーＣＴＸ（旭硝子（株）製の商品名）を塗布し、１００℃で１０分間加熱して乾燥硬化させた。一方、ＰＥＴ製ライナーを用意し、ＣＣＤカメラによる画像処理位置決め機構を有するライナー貼り付け装置によって、用意したライナーをレチクル粘着剤に貼り合わせた。
【００７５】
次に用意したテフロン（登録商標）ＡＦ１６００（米国デュポン社製商品名）の膜表面に、上記ペリクルフレームのライナーを貼りあわせた端面とは反対側の端面を密着させた後、赤外線ランプにてフレームを加熱し、フレームに膜を融着させた。二つのフレームを、ペリクルフレームの接着面を上向きにして固定用の治具に取り付け、相対的に互いの位置がずれないように固定した。次いで、ペリクルフレームの外側の枠を引き上げて固定し、ペリクルフレームの外側の膜に０．５ｇ／ｃｍの張力を加えた。
【００７６】
次いで、スカラーロボットに取り付けたカッターに、チューブ式ディスペンサを用いてフロリナートＦＣ７５（デュポン社製商品名）を毎分１０マイクロリットル滴下しながら、前記ペリクルフレームの接着剤部分の周辺部に沿ってカッターを移動させ、ペリクルフレーム外側の、不要となった膜部分を切断して除去した。この様にして作製したペリクルを５枚用意した。次いで、完成した一枚のペリクルのペリクル膜全面に、エアロゾル発生器を用いて、0.3μmの標準粒子を散布密度が低くなるように設定して散布したところ、ペリクル膜面には粒子が付着しなかった。
【００７７】
以下同様に実施した試験結果を表１に示した。表１の結果から、本発明の有効性が実証された。
【表１】
2011123099.tif 000003
【産業上の利用可能性】
【００７８】
本発明により、所望する個数の標準粒子が付着した感度検定用のペリクルを簡便に得ることができ、これにより、ペリクルを従来以上に使いこなすことを可能にする本発明は、産業上極めて有意義である。
【符号の説明】
【００７９】
１．ペリクル枠
２．ペリクル膜
３．粘着層
４．ライナー
【図１】
2011123099.tif 000004
【図２】
2011123099.tif 000005
【図３】
2011123099.tif 000006
【図４】
2011123099.tif 000007